(57)【要約】【構成】ガラス繊維の網状物２の上下にマグネシウム化合物を主体としてなる層３、４を重層してなるサンドイッチ構造の不燃板。当該マグネシウム化合物を主体としてなる層３、４は、特に、水酸化マグネシウムに酸化マグネシウム及び塩化マグネシウムを混入してなる。【効果】ガラス繊維のネット２の編み目の上下に水酸化マグネシウムを含むマグネシウム化合物を主体としてなる層３、４が各々絡み付くので、当該水酸化マグネシウムを含むマグネシウム化合物を主体としてなる層３、４の分離を押さえ、不燃性、耐水性、高温耐熱性に優れ、高弾性、高強度等の優れた特性を有する不燃板を得ることができる。【選択図】図１
2006007470.tif 000002
【特許請求の範囲】
【請求項１】
水酸化マグネシウムを主体とし、内部に無機繊維の網状物を敷設してなることを特徴とする不燃板。
【請求項２】
無機繊維の網状物の上下に水酸化マグネシウムを主体としてなる層を重層してなることを特徴とする、請求項１に記載の不燃板。
【請求項３】
無機繊維が、ガラス繊維であることを特徴とする、請求項１又は２に記載の不燃板。
【請求項４】
水酸化マグネシウムに酸化マグネシウムを混入してなることを特徴とする、請求項１、２又は３に記載の不燃板。
【請求項５】
水酸化マグネシウムに酸化マグネシウム及び塩化マグネシウムを混入してなることを特徴とする、請求項１、２、３又は４に記載の不燃板。
【発明の詳細な説明】
【技術分野】
【０００１】
本発明は、不燃板に関し、特に、建築材料として有用な不燃性の水酸化マグネシウム系のボ−ドに関するものである。
【背景技術】
【０００２】
水酸化マグネシウムは、便秘薬などの医薬品として使用され、服用しても身体には吸収されないので、副作用はなく、又、難燃作用に優れていることから、プラスチックなどに添加して、その成形品等に難燃性を付与すること等に使用されている。
水酸化マグネシウムは、その優れた難燃性や不燃性や耐熱性などから建築材料や建築要素の原材料としても使用されているが、合成樹脂がバインダ−となることが多い。例えば、特開平０５−２７９９８６号公報には、主材としての天然の繊維状の水酸化マグネシウムと、補強材としての無機繊維であるガラス繊維と、熱可塑性樹脂のポリアクリルアミドからなる第１バインダ−と、熱硬化性樹脂のポリアミドポリアミンエピクロルヒドリンからなる第２バインダ−とを必須成分としてなるスラリ−を抄造して不燃シ−トを得る技術が開示されている。又、特開平０７−２７９０９０号公報には、パルプと板状粒子のブル−サイト（水酸化マグネシウムの天然鉱物）を主原料として含むスラリーを抄造してなる難燃性シ−トが開示され、当該スラリ−には熱可塑性樹脂や熱硬化性樹脂のバインダ−を添加してもよい旨が記載されている。
一方、特開平０５−３３９８９５号公報には、水酸化マグネシウムと無機質のガラス繊維とを組み合わせて不燃性成形体とする製造方法が開示されている。当該公報によれば、２０〜９８重量％の水酸化マグネシウム繊維と２〜８０重量％のガラス繊維とからなる混合繊維を粘度粉末を水に分散溶解させた分散溶液中に分散させ、得られた混合繊維と分散液から水を除去して混合繊維からなる成形体とし、これを乾燥すると高温耐熱性、耐火性などに優れた不燃性成形体が得られるとしている。
しかるに、前者のように、バインダーとして熱可塑性樹脂や熱硬化性樹脂等の有機系バインダーを用いた場合には、難燃性が低下する等の問題がある。
又、後者は、当該有機系バインダ−に代えて粘度粉末のような無機系バインダ−を用いたものであるが、当該公報において記載のように、水酸化マグネシウム繊維とガラス繊維とからなる混合繊維を用いているのは、前記と同様の抄造紙のようなものを特に目的としたもので、粘度粉末のバインダ−を介在させて繊維と繊維とを混合させて混合繊維からなるフレキシブルな紙を得ようとするものである。
【特許文献１】特開平０５−２７９９８６号公報、特開平０７−２７９０９０号公報、特開平０５−３３９８９５号公報
【発明の開示】
【発明が解決しようとする課題】
【０００３】
本発明は、水酸化マグネシウムを用いた不燃性や耐熱性などに優れ、建築材料や建築要素等として有用な板（ボ−ド）を得ることができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）水酸化マグネシウムを主体とし、内部に無機繊維の網状物を敷設してなることを特徴とする不燃板。
（請求項２）無機繊維の網状物の上下に水酸化マグネシウムを主体としてなる層を重層してなることを特徴とする、請求項１に記載の不燃板。
（請求項３）無機繊維が、ガラス繊維であることを特徴とする、請求項１又は２に記載の不燃板。
（請求項４）水酸化マグネシウムに酸化マグネシウムを混入してなることを特徴とする、請求項１、２又は３に記載の不燃板。
（請求項５）水酸化マグネシウムに酸化マグネシウム及び塩化マグネシウムを混入してなることを特徴とする、請求項１、２、３又は４に記載の不燃板。
【発明の効果】
【０００５】
本発明によれば、不燃性、耐水性、高温耐熱性に優れ、高弾性、高強度の不燃板を提供することができる。
【発明を実施するための最良の形態】
【０００６】
図１に示すように、不燃板１は、敷設されたガラス繊維の網状物２の上下に水酸化マグネシウムを主体としてなる層３、４を重層してなるサンドイッチ構造を有してなる。
ガラス繊維の網状物２は、網状（ネット状）に構成されており、例えば、ガラス繊維の縦糸とガラス繊維の横糸にて平織りに構成されている。
【０００７】
水酸化マグネシウムを主体としてなる層３、４は、図１に示すように、ガラス繊維の網状物２を中心に介してその表側の上層３の厚味の方が、その裏側の下層４の厚味よりも厚く構成されている。換言すれば、裏側の下層４の厚味の方が、表側の上層３の厚味よりも薄く構成されている。裏側を薄くすることにより、当該不燃板１に高い弾性を付与することができる等の作用効果を奏することができる。
水酸化マグネシウムは、その分子式がＭｇ（ＯＨ）２で表され、ブルース石として天然に産する。水酸化マグネシウムは、繊維状、スラリー状、粉末状などの形態で得られ、白色で、無味無臭で、腐蝕が起こらない。
当該水酸化マグネシウムを主体としてなる層３、４を構成する水酸化マグネシウムは、繊維状のものでなく、例えば、海水より沈殿回収してスラリー状とした形態のものを使用する。
不燃板１は、ガラス繊維のネット２を、上下の水酸化マグネシウムを主体としてなる層３、４で挟み込む形で形成する。
不燃板１は、例えば、海水より沈殿回収してスラリー状とした形態の水酸化マグネシウムを主体としてなる層４の上にガラス繊維のネット２を積層し、当該ガラス繊維のネット２の上に同様の海水より沈殿回収してスラリー状とした形態の水酸化マグネシウムを主体としてなる層３を積層してプレスなどで加熱加圧することにより得ることができる。
当該不燃板１は、ガラス繊維のネット２の編み目の上下に水酸化マグネシウムを主体としてなる層３、４が各々絡み付くので、当該水酸化マグネシウムを主体としてなる層３、４の分離を押さえ、不燃性、耐水性、高温耐熱性に優れ、高弾性、高強度等の優れた特性を有する不燃板を得ることができる。
水酸化マグネシウムを主体としてなる層３、４は、従来技術における合成樹脂のような有機系バインダーを用いないので、難燃性が低下する等の問題を回避できる。
水酸化マグネシウムを主体としてなる層３、４は、水酸化マグネシウム単独で構成することもできるが、水酸化マグネシウムに他のマグネシウム化合物を適宜添加することができる。当該他のマグネシウム化合物の例としては、マグネシウムの酸化物、マグネシウムの塩化物が例示され、当該マグネシウムの酸化物の具体例としては、酸化マグネシウムが挙げられ、又、マグネシウムの塩化物の具体例としては、塩化マグネシウムが挙げられる。
上記から、不燃板１における水酸化マグネシウムを主体としてなる層２，３は、マグネシウム化合物特にマグネシウムの水酸化物、マグネシウムの酸化物、マグネシウムの塩化物を主体としてなるともいえる。
当該水酸化マグネシウムを主体としてなる層３、４には、二酸化珪素、酸化カルシウム、酸化ナトリウムなどを適宜添加することができる。
【０００８】
本発明による不燃板１は、特に、建築材料や建築要素として有用である。
次に、当該不燃板１を用いた施工例を図面に基づき説明する。
図２は、天井での施工例で、天井の吸音ボ−ド又はクロス５の内部に不燃板１を設けて天井を施工する例を示し、同図にて、６は野縁、７は野縁受、８は吊りボルトである。
【０００９】
図３は、壁施工例で、スペ−サ９を介してその両側に不燃板１を用いて壁を施工する例を示し、同図にて、１０は床、１１はタイルカーペット、１２はライトゲージ（柱）である。
【００１０】
図４は、同様の壁施工例で、壁１３に接着剤（ＧＬボンド）１４を介して不燃板１を用いて壁を施工する例を示す。
【００１１】
図５は、天板の施工例で、天板構成部材（ハニカム、芯材）１５の上下に不燃板１を重層し、上側の不燃板１に焼き付け塗装１６を施して天板を施工する例を示す。
【００１２】
図６は、本体及扉の施工例で、木芯１７の両面に不燃板１を重層し、片側の不燃板１に焼き付け塗装１６を施してなる例を示す。
【００１３】
図７は、タイル１８の下地に不燃板１を重層して、キッチン用タイルボードの下地材を構成してなる例を示す。
【実施例】
【００１４】
（実施例１）
水酸化マグネシウムを主体としてなる層３、４を、水酸化マグネシウム４４％（重量基準、以下同じ）、酸化マグネシウム３５％、塩化マグネシウム１４％、二酸化珪素４．９％、酸化カルシウム１．１％及び酸化ナトリウム１．０％で構成し、ガラス繊維の網状物２として平織のガラス繊維の網状物を用いて不燃板１を製造した。
当該平織のガラス繊維の網状物は、その厚さが０．３ｍｍ、質量が０．２ｋｇ／ｍ２
繊維ピッチが２ｍｍであった。
又、当該不燃板１の全体形状は平板で、その表面は平滑で、厚さ４ｍｍ、厚さ当たりの質量は４．５ｋｇ／ｍ２であった
性能評価
建築基準法施工令第１０８条の２に基づく不燃材料の性能評価の試験に供したところ（財団法人建材試験センター、性能評価承諾番号第０３ＥＬ６５４号）、建築基準法第２条第九号に係る基準に適合するものであった（認定番号：ＮＭ−０７４４）。又、上記施工例の構造例についても、同様に基準に適合するものであった（認定番号：ＮＭ−０７４４）。
【産業上の利用可能性】
【００１５】
本発明の不燃板は建築材料や建築要素の他、不燃性が要求される各種用途に使用することができる。
【図面の簡単な説明】
【００１６】
【図１】本発明の実施例を示す断面図である。
【図２】本発明の不燃板の天井への施工例を示す説明図である。
【図３】本発明の不燃板の壁への施工例を示す説明図である。
【図４】本発明の不燃板の壁への施工例を示す説明図である。
【図５】本発明の不燃板の天板の構成例を示す説明図である。
【図６】本発明の不燃板のフラッシュ構造例の説明図である。
【図７】本発明の不燃板のタイルボードの下地材の構造例の説明図である。
【符号の説明】
【００１７】
１    不燃板
２    ガラス繊維の網状物
３    水酸化マグネシウムを主体としてなる層
４    水酸化マグネシウムを主体としてなる層
【図１】
2006007470.tif 000003
【図２】
2006007470.tif 000004
【図３】
2006007470.tif 000005
【図４】
2006007470.tif 000006
【図５】
2006007470.tif 000007
【図６】
2006007470.tif 000008
【図７】
2006007470.tif 000009